【手続補正書】
【提出日】平成18年3月24日(2006.3.24)
【手続補正１】
【補正対象書類名】明細書
【補正対象項目名】全文
【補正方法】変更
【補正の内容】
【書類名】  明細書
【発明の名称】  調湿デバイス
【特許請求の範囲】
【請求項１】  通電により発熱可能な基材と、前記基材の表面に形成した吸湿
剤層とを有し、水分吸着時は非通電とし、水分脱着時に通電するようにした調湿
デバイス。
【請求項２】  前記発熱可能な基材は、金属で形成した請求項１に記載の調湿
デバイス。
【請求項３】  前記発熱可能な基材は、多孔状に形成した請求項１または２に
記載の調湿デバイス。
【請求項４】  前記発熱可能な基材は、少なくともパンチングメタル、エキス
パンドメタル、金網のうちいずれか一種を用いてなる請求項１〜３のいずれか１
項に記載の調湿デバイス。
【請求項５】  前記発熱可能な基材は、波板状に形成した請求項１〜４のいず
れか１項に記載の調湿デバイス。
【請求項６】  前記発熱可能な金属の基材は、焼鈍処理を施してなる請求項２
または４に記載の調湿デバイス。
【請求項７】  前記吸湿剤層は、少なくともゼオライト、シリカゲル、アルミ
ナのいずれか一種以上を用いてなる請求項１〜６のいずれか１項に記載の調湿デ
バイス。
【請求項８】  前記吸湿剤層は、バインダーとして少なくともコロイダルシリ
カ、水ガラス、リン酸アルミニウムのいずれか一種以上を用いて基材に固着した
請求項１〜７のいずれか１項に記載の調湿デバイス。
【発明の詳細な説明】
【０００１】
【発明の属する技術分野】
本発明は、吸湿剤を用いて空気中の水分を吸着により除去し、吸湿剤に吸着し
た水分を加熱により脱着再生させる調湿デバイスに関するものである。
【０００２】
【従来の技術】
従来、空気中の水分の吸脱着装置として、ハニカム状セラミックスの基材の表
面に吸湿剤を担持し、この吸湿剤に空気中の水分を吸着させ、また吸湿剤に吸着
した水分を外部から主に輻射熱や対流熱により加熱して脱着再生するものがある
（例えば、特許文献１参照）。
【０００３】
しかしながら、上記従来のものでは、水分の脱着過程において吸湿剤の温度上
昇が遅く、水分脱着温度に達するまでに時間が長くかかるという問題を有してい
る。すなわち、吸着した水分を脱着させて吸湿剤を再生するには、基材を外部か
ら主に輻射熱や対流熱により間接的に加熱しており、そしてセラミックスの基材
を用いた場合、熱容量が大きく、かつ熱伝導率が低いことに起因して、水分脱着
速度が遅いものであった。
【０００４】
また、前記問題を解決するために、基材をハニカム状とした場合は、基材の温
度分布が不均一となり、水分脱着効率が悪くなったり、空気中の塵などによって
ハニカム状の基材が目詰まりすることで、水分脱着効率が悪くなるなどの問題が
あった。
【０００５】
【特許文献１】
特開平９−２４２３５号公報
【０００６】
【発明が解決しようとする課題】
上記従来の問題点に鑑み、本発明が解決しようとする課題は、水分脱着効率を
向上させる調湿デバイスを提供することにある。
【０００７】
【課題を解決するための手段】
本発明は、上記課題を解決するために、通電により発熱可能な基材と、前記基
材の表面に形成した吸湿剤層を有し、水分吸着時は非通電とし、水分脱着時に通
電するようにした調湿デバイスを提供する。
【０００８】
上記手段によれば、温度上昇が速く、温度分布が均一で水分脱着効率を向上さ
せることができる。
【０００９】
【発明の実施の形態】
上記した本発明の目的は、各請求項に記載した構成を実施の形態とすることに
より達成できるので、以下には各請求項の構成にその構成による作用効果を併記
し、併せて請求項記載の構成のうち説明を必要とする特定用語については詳細な
説明を加えて本発明における実施の形態の説明とする。
【００１０】
請求項１記載に係る発明は、通電により発熱可能な基材と、前記基材の表面に
形成した吸湿剤層とを有し、水分吸着時は非通電とし、水分脱着時に通電するよ
うにしたもので、基材の発熱により温度上昇が速く、かつ温度分布が均一になり
、水分脱着効率の高い調湿デバイスとすることができる。
【００１１】
請求項２記載に係る発明は、基材を金属とすることで、熱伝導率が大きく水分
脱着効率の高い、そして形状保持が容易な調湿デバイスとすることができる。
【００１２】
請求項３記載に係る発明は、基材を多孔状とすることで、熱容量が小さくなり
温度上昇が速く、水分脱着効率の高い調湿デバイスとすることができる。
【００１３】
請求項４記載に係る発明は、基材として少なくともパンチングメタル、エキス
パンドメタル、金網のうちのいずれか一種を用いることで、ヒータとして必要な
抵抗値を確保することができ、従って抵抗値設計が容易となり、かつ熱容量が小
さくて温度上昇が速く、そして温度分布も均一で水分脱着効率の高い調湿デバイ
スとすることができる。
【００１４】
請求項５記載に係る発明は、基材を波板状とすることで、水分を含んだ空気と
の接触面積を大きくすることができ、吸脱着効率の高い調湿デバイスとすること
ができる。
【００１５】
請求項６記載に係る発明は、金属製の基材に焼鈍処理を施したもので、これに
より基材の耐食性を向上させ、かつアンカー効果により吸湿剤層との密着性を向
上させることで、高耐久性の調湿デバイスとすることができる。
【００１６】
請求項７記載に係る発明は、吸湿剤層として少なくともゼオライト、シリカゲ
ル、アルミナのいずれか一種以上を用いることで、水分の吸脱着性能が高い調湿
デバイスとすることができる。
【００１７】
請求項８記載に係る発明は、バインダーとして少なくともコロイダルシリカ、
水ガラス、リン酸アルミニウムのいずれか一種以上を用いて吸湿剤層を基材に固
着することで、吸湿剤層の基材への密着性が向上し、振動や熱伸縮に強い高耐久
性の調湿デバイスとすることができる。特に振動の多い自動車に搭載し、車室の
除湿を行なう除湿装置としては、極めて有益である。
【００１８】
【実施例】
以下、本発明の実施例について、図面を参照しながら説明する。
【００１９】
（実施例１）
図１は、本発明の実施例１における調湿デバイスを示し、かつそのＡ部を拡大
断面した斜視図で、図２は、図１に示す調湿デバイスを展開した図である。
【００２０】
図１において、１は通電により発熱する基材としてのエキスパンドメタルで、
表面に吸湿剤層４が形成されている。２、２ａはエキスパンドメタル１に通電す
る給電端子で、スポット溶接によりエキスパンドメタル１に取り付けられている
。エキスパンドメタル１の材料としては、体積抵抗率が大きく、耐熱性、耐食性
、耐孔食性に優れたＦｅ−Ｃｒ−Ａｌ系耐熱鋼、Ｎｉ−Ｃｒ系耐熱鋼のいずれか
が適している。本実施例では、エキスパンドメタル１の表面に形成する吸湿剤層
４の熱膨張係数と整合するために、相対的に熱膨張係数が小さいＦｅ−Ｃｒ−Ａ
ｌ系耐熱鋼（Ｒ２０−５ＳＲ  ｔ０．１ｍｍ（川崎製鉄製））を用いた。
【００２１】
そして、以上のエキスパンドメタル１は、図１に示すように波板状に加工する
。この時、繰返し応力による基材の破断を防止するため、山部１ａと谷部１ｂに
適切なＲ加工を施すと良い。
【００２２】
次に、基材としてのエキスパンドメタル１の耐食性を向上させ、かつアンカー
効果により吸湿剤層４との密着性を向上させる目的で、エキスパンドメタル１に
焼鈍処理を施している。焼鈍処理温度としては、９００〜１０００℃が適切であ
る。すなわち、９００℃未満では酸化皮膜の形成量が不十分であり、１０００℃
より高くなると結晶粒の成長による脆化が問題になるためである。本実施例にお
ける焼鈍処理は大気中で行っているが、不活性ガス雰囲気中で行うこともできる
。
【００２３】
こうして焼鈍を終了したエキスパンドメタル１は、その表面に図１のＡ部を拡
大断面して示すようにアルミナを主成分とするアンダーコート層３を塗布し焼成
を行った後、ゼオライトを主成分とする吸湿剤４ａを設けて吸湿剤層４の作製を
行った。
【００２４】
吸湿剤層４は、ゼオライト１００重量部、コロイダルシリカ３０重量部、イオ
ン交換水１００重量部を攪拌、混合して形成しているものである。このスラリー
を、アンダーコート層３の上に塗布した後、１３０℃で２０分間乾燥させ、６０
０℃で２０分間焼成して吸湿剤層４を形成している。本実施例では、吸湿剤４ａ
としてゼオライトを用いたが、他にシリカゲルや活性アルミナを用いても良い。
【００２５】
以上のように構成された調湿デバイスについて、以下その動作と作用を説明す
る。調湿デバイスは、図１に示すように対流ファン（図示せず）により吸引した
３個の矢印で示す空気の流路に、エキスパンドメタル１の波板状を沿わせて配置
する。そして、水分脱着するときは、対流ファンの回転を停止し、給電端子２、
２ａ間に通電するとエキスパンドメタル１は発熱するとともに、この発熱により
同時に吸湿剤層４も加熱される。そして、水分脱着温度に達した吸湿剤層４から
は、吸着されていた水分が脱着する。このとき、一部が開放してある空気の流路
から積極的に自然排気するようにすれば良い。
【００２６】
次に、流れる空気中の水分を吸着するときは、前記した一部が開放してある空
気の流路を閉じ、調湿デバイスの給電端子２、２ａ間を非通電状態にするととも
に、対流ファンを回転させる。そして、エキスパンドメタル１は非加熱状態とな
り吸湿剤層４の温度は下がり、流通する空気中の水分が吸湿剤４ａに吸着される
。以上の動作を繰り返すことにより、空気中の水分が吸着され、目的とする除湿
された空気を所定の個所へ供給することができる。
【００２７】
以上の構成による本実施例では、次のような効果を期待することができる。エ
キスパンドメタル１を一例として採用した基材の表面に吸湿剤層４を形成し、エ
キスパンドメタル１に通電して直接発熱させ、その発熱を利用して吸湿剤層４を
加熱するため、吸湿剤層４の温度上昇が速く、水分脱着温度に達するまでの時間
が非常に短くなるものである。
【００２８】
すなわち、従来のようにハニカム状セラミックスの基材の表面に吸湿剤を担持
し、この吸湿剤に空気中の水分を吸着させ、吸湿剤に吸着した水分を外部から主
に輻射熱や対流熱により間接的に加熱して脱着再生するものと比較して、本実施
例では入力電力量を同一とした場合、約３倍の速度で水分脱着温度に達した。従
来のものでは、吸湿剤層の温度が２００℃に達するまでの時間は１００Ｗで約６
０秒であったが、本実施例では１００Ｗで２０秒弱であった。以上の結果より、
吸脱着サイクルが比較的短い使用用途においては、本実施例の調湿デバイスは非
常に有用である。
【００２９】
また、エキスパンドメタルを基材として用い、かつ波板状に加工しているため
、表面積を大きく確保できるとともに、それでいて、従来におけるハニカム形状
の基材のように目詰まりする心配がなく、性能低下が少ない高耐久の調湿デバイ
スとすることができる。
【００３０】
また、ヒータとしてエキスパンドメタルを用いているため、抵抗値の設定を自
由に行え、任意の電力を吸湿剤層に供給できるものである。すなわち図２、図３
に示すエキスパンドメタルの板厚、幅Ｓ、長さＬ、きざみ幅Ｋ、ＬＷ、ＳＷのい
ずれを変更することによっても抵抗値を変えることができるものである。また、
基材がパンチングメタルの場合は、基材の板厚、幅Ｓ、長さＬ、パンチング穴形
状、開口率のいずれを変更することによっても抵抗値を変えることができるもの
である。さらに、基材が金網の場合は、基材の線径、幅Ｓ、長さＬ、メッシュの
いずれを変更することによっても抵抗値を変えることができるものである。
【００３１】
また、基材であるエキスパンドメタル１は、９００〜１０００℃の雰囲気中で
焼鈍しているため、表面に酸化物の緻密な不働態皮膜を形成することで、耐熱性
、耐食性が向上し、かつアンカー効果によりアンダーコート層３または吸湿剤層
４との密着性を向上させることができる。
【００３２】
以上の効果を示すため、図１に示す調湿デバイスを用いて、基材の耐食試験お
よび基材とアンダーコート層との密着性試験を行った。すなわち、耐食試験とし
ては、酸、アルカリ、塩化ナトリウム溶液浸漬試験により評価し、密着性試験と
しては、６００℃の炉で一定時間加熱してから水中に投入することによる熱衝撃
試験により評価を行った。比較例としては、焼鈍処理しない基材を使用し、それ
以外は本実施例と同じ構成の調湿デバイスを用いた。
【００３３】
液温２５℃、１％塩化ナトリウム溶液、０．５％硫酸、０．５％水酸化ナトリ
ウムの各水溶液に両サンプルを浸漬した結果、熱処理した本実施例の基材は全く
腐食されなかったが、未熱処理の基材では１％塩化ナトリウム溶液、０．５％硫
酸において、錆の発生が認められた。
【００３４】
次に、熱衝撃試験を行った結果、熱処理の基材を使用した本実施例ではアンダ
ーコート層に剥れはなかったが、未熱処理の基材を使用したものでは一部に剥れ
が認められた。
【００３５】
また、吸湿剤層は、各吸湿剤に対して最適なバインダーを用いることにより、
より強固に基材に固着させることができるものである。本実施例では、コロイダ
ルシリカを用いたが、水ガラス、リン酸アルミニウムを用いても同様の効果が期
待されるものである。
【００３６】
【発明の効果】
以上のように本発明は、基材の表面に吸湿剤層を形成し、前記基材を水分吸着
時は非通電とし、水分脱着時に通電するようにしたことにより、温度上昇が速く
、温度分布が均一で水分脱着効率の高い調湿デバイスを提供できる。
【図面の簡単な説明】
【図１】
本発明の実施例１における調湿デバイスの全体と、そのＡ部を拡大断面して示
す斜視図
【図２】
同実施例１における調湿デバイスの展開図
【図３】
同実施例１における調湿デバイスの要部の拡大図
【符号の説明】
１  エキスパンドメタル（基材）
２、２ａ  給電端子
３  アンダーコート層
４  吸湿剤層
４ａ  吸湿剤